(57)【要約】【課題】貴金属酸化物に対して高い除去速度を有する研磨用組成物及びその用途を提供する。【解決手段】本発明の研磨用組成物は配位子化合物及び水を含有する。配位子化合物としては、貴金属酸化物から貴金属を捕獲して金属錯体を形成する能力を有し、その能力が貴金属酸化物中の貴金属と同じ種類の貴金属単体から貴金属を捕獲して金属錯体を形成する能力よりも高いものが使用される。配位子化合物の例としては例えば、チオシアン酸アンモニウム等のチオシアン酸塩、チオ硫酸アンモニウム等のチオ硫酸塩、亜ジチオン酸ナトリウム等の亜ジチオン酸塩、テトラチオン酸ナトリウム二水和物等のテトラチオン酸塩、ジエチルジチオカルバミン酸ジエチルアンモニウム等のジエチルジチオカルバミン酸塩、ジメチルジチオカルバミン酸ナトリウム二水和物やジメチルジチオカルバミン酸ジメチルアンモニウム等のジメチルジチオカルバミン酸塩、及びチオ尿素が挙げられる。【選択図】なし【特許請求の範囲】
【請求項１】
貴金属酸化物を研磨する用途で使用される研磨用組成物であって、
配位子化合物及び水を含有し、
前記配位子化合物は、前記貴金属酸化物から貴金属を捕獲して金属錯体を形成する能力を有し、その能力が前記貴金属酸化物中の貴金属と同じ種類の貴金属単体から貴金属を捕獲して金属錯体を形成する能力よりも高い
ことを特徴とする研磨用組成物。
【請求項２】
前記配位子化合物は、以下の構造式（１）〜（４）のいずれかで表される化合物（ただし、式中、Ｍは金属イオン又はアンモニウムイオンを表し、ｎは０〜３のいずれかの整数を表し、Ｒ１，Ｒ２及びＲ３は独立して水素原子、アルキル基、チオール基、ケトン基、アルコール基、カルボニル基又はアミン基を表し、Ｒ１はＲ２又はＲ３とともに環状構造を形成していてもよく、Ｒ４は水素原子、アルキル基、ケトン基又はチオール基を表す。）である、請求項１に記載の研磨用組成物。
【化１】
2012234948.tif 000007
【請求項３】
さらに砥粒を含有する、請求項１又は２に記載の研磨用組成物。
【請求項４】
請求項１〜３のいずれか一項に記載の研磨用組成物を用いて、貴金属酸化物部分を有する研磨対象物の表面を研磨することを含む研磨方法。
【請求項５】
請求項１〜３のいずれか一項に記載の研磨用組成物を用いて、貴金属酸化物を含む基板を得るべく、貴金属酸化物部分を有する研磨対象物の表面を研磨して金属酸化物部分の一部を除去することを含む、貴金属酸化物を含む基板の製造方法。
【発明の詳細な説明】
【技術分野】
【０００１】
本発明は、貴金属酸化物の研磨に適した研磨用組成物及びその用途に関する。
【背景技術】
【０００２】
例えばＤＲＡＭキャパシタ構造の製造工程において酸化ルテニウム（ＲｕＯｘ）のような貴金属酸化物からなる部分の一部を除去するのに研磨用組成物を用いた研磨を利用することが行われている。このような貴金属酸化物を研磨する用途で使用される研磨用組成物が例えば特表２００７−５２００６２号公報（特許文献１）に開示されている。しかしながら化学的に安定な貴金属酸化物の除去には一般に時間がかかるため、この種の研磨用組成物に対してはスループット向上のためのさらなる改良のニーズが強い。
【先行技術文献】
【特許文献】
【０００３】
【特許文献１】特表２００７−５２００６２号公報
【発明の概要】
【発明が解決しようとする課題】
【０００４】
そこで本発明の目的は、貴金属酸化物に対して高い除去速度を有する研磨用組成物並びにそれを用いた研磨方法及び基板の製造方法を提供することにある。
【課題を解決するための手段】
【０００５】
上記の目的を達成するために、本発明の一態様では、配位子化合物及び水を含有する研磨用組成物を提供する。配位子化合物としては、貴金属酸化物から貴金属を捕獲して金属錯体を形成する能力を有し、その能力が前記貴金属酸化物中の貴金属と同じ種類の貴金属単体から貴金属を捕獲して金属錯体を形成する能力よりも高いものが使用される。
【０００６】
前記配位子化合物は、例えば、以下の構造式（１）〜（４）のいずれかで表される化合物（ただし、式中、Ｍは金属イオン又はアンモニウムイオンを表し、ｎは０〜３のいずれかの整数を表し、Ｒ１，Ｒ２及びＲ３は独立して水素原子、アルキル基、チオール基、ケトン基、アルコール基、カルボニル基又はアミン基を表し、Ｒ１はＲ２又はＲ３とともに環状構造を形成していてもよく、Ｒ４は水素原子、アルキル基、ケトン基又はチオール基を表す。）である。
【０００７】
【化１】
2012234948.tif 000002
研磨用組成物は、さらに砥粒を含有してもよい。
【０００８】
本発明の別の態様では、上記態様に係る研磨用組成物を用いて、貴金属酸化物部分を有する研磨対象物の表面を研磨する研磨方法、さらに言えば、上記態様に係る研磨用組成物を用いて、貴金属酸化物を含む基板を得るべく、貴金属酸化物部分を有する研磨対象物の表面を研磨して金属酸化物部分の一部を除去することを含む、貴金属酸化物を含む基板の製造方法を提供する。
【発明の効果】
【０００９】
本発明によれば、貴金属酸化物に対して高い除去速度を有する研磨用組成物並びにそれを用いた研磨方法及び基板の製造方法が提供される。
【発明を実施するための形態】
【００１０】
以下、本発明の第１実施形態を説明する。
本実施形態の研磨用組成物は、特定の配位子化合物を水に混合し、必要に応じてｐＨ調整剤を添加してｐＨを所望の値に調整することにより調製される。従って、本実施形態の研磨用組成物は、配位子化合物及び水を含有し、必要に応じてさらにｐＨ調整剤を含有する。この研磨用組成物は、貴金属酸化物を研磨する用途、さらに言えば貴金属酸化物部分を有する研磨対象物の表面を研磨して貴金属酸化物部分の一部を除去することを通じて貴金属酸化物を含む基板を製造する用途で使用される。なお、貴金属とは一般に、銀、金、パラジウム、白金、ロジウム、イリジウム、ルテニウム及びオスミウムが該当する。従って、本実施形態の研磨用組成物はこれらの貴金属の酸化物を研磨する用途で使用されるものである。中でも、パラジウム、白金、ロジウム、イリジウム、ルテニウム又はオスミウムの酸化物からなる膜を研磨する用途、特に酸化ルテニウム膜を研磨する用途で好適に用いられる。
【００１１】
研磨用組成物中に含まれる配位子化合物は、以下の構造式（１）〜（４）のいずれかで表される化合物（ただし、式中、Ｍは金属イオン又はアンモニウムイオンを表し、ｎは０〜３のいずれかの整数を表し、Ｒ１，Ｒ２及びＲ３は独立して水素原子、アルキル基、チオール基、ケトン基、アルコール基、カルボニル基又はアミン基を表し、Ｒ１はＲ２又はＲ３とともに環状構造を形成していてもよく、Ｒ４は水素原子、アルキル基、ケトン基又はチオール基を表す。）である。構造式（１）〜（４）で表される化合物は貴金属酸化物から貴金属を捕獲して金属錯体を形成する能力を有し、その能力が貴金属酸化物中の貴金属と同じ種類の貴金属単体から貴金属を捕獲して金属錯体を形成する能力よりも高い。このことが、本実施形態の研磨用組成物を用いて貴金属酸化物を研磨した場合に高い除去速度を得ることができる理由と考えられる。
【００１２】
【化２】
2012234948.tif 000003
構造式（１）で表される化合物の具体例としては、チオ硫酸アンモニウム（（ＮＨ４）２Ｓ２Ｏ３）などのチオ硫酸塩が挙げられる。
【００１３】
構造式（２）で表される化合物の具体例としては、亜ジチオン酸ナトリウム（Ｎａ２Ｓ２Ｏ４）などの亜ジチオン酸塩、及び
テトラチオン酸ナトリウム二水和物（Ｎａ２Ｓ４Ｏ６・２Ｈ２Ｏ）などのテトラチオン酸塩が挙げられる。
【００１４】
構造式（３）で表される化合物の具体例としては、チオ尿素（（ＮＨ２）２ＣＳ）、１−（２−メトキシル）−２−チオ尿素、１−アリル−３−（２−ヒドロキシエチル）−２−チオ尿素、エチレンチオ尿素、Ｎ−エチルチオ尿素、グアニルチオ尿素、Ｎ−トリメチルチオ尿素、チオカルバモイルチオ尿素、トリメチルチオ尿素、及び２，５−ジチオビ尿素などのチオ尿素化合物、
ジエチルジチオカルバミン酸ジエチルアンモニウム（Ｃ９Ｈ２２Ｎ２Ｓ２）などのジエチルジチオカルバミン酸塩、
ジメチルジチオカルバミン酸ナトリウム二水和物（Ｃ３Ｈ６ＮＮａＳ２・２Ｈ２Ｏ）及びジメチルジチオカルバミン酸ジメチルアンモニウム（Ｃ５Ｈ１４Ｎ２Ｓ２）などのジメチルジチオカルバミン酸塩、
ピロリジンジチオカルバミン酸アンモニウム塩（Ｃ５Ｈ１２Ｎ２Ｓ２）などのピロリジンジチオカルバミン酸塩のほか、
Ｎ−（エトキシカルボニル）チオプロピオンアミド、３−メルカプト−６−メチル−１，２，４−トリアジン−５−オール、ロダニン、２−チオウラシル、Ｎ−（ジチオカルボキシ）サルコシン塩、４−メチルチオセミカルバジド、ペンタメチレンジチオカルバマート、グリオキサールビス（チオセミカルバゾン）、へキサメチレンジチオカルバマート、４，４−ジメチル−３−チオセミカルバジド、５−メチル−２−チオウラシル、２−（シアノ）チオアセトアミド、２，４−ジメチルチオセミカルバジド、チオセミカルバジド、チオカルボヒドラジド、２−チオキソ−４−イミダゾリジノン、４−（３−メトキシプロピル）−３−チオセミカルバジド、Ｎ−（ジチオカルボキシ）サルコシン塩、ピロリジン−２−チオン、エチレンビス（ジチオカルバミン酸塩）、及びＮ−ヒドロキシメチル−Ｎ−メチルジチオカルバミド酸塩が挙げられる。
【００１５】
構造式（４）で表される化合物の具体例としては、チオシアン酸アンモニウム（ＮＨ４ＳＣＮ）などのチオシアン酸塩のほか、チオシアン酸メチル、エチレンビスチオシアナート、メチレンジチオシアナート及びチオシアン酸クロロメチルが挙げられる。
【００１６】
研磨用組成物中の配位子化合物の含有量は１ｍｍｏｌ／Ｌ以上であることが好ましい。構造式（１）で表される化合物の場合、より好ましくは１０ｍｍｏｌ／Ｌ以上、さらに好ましくは３０ｍｍｏｌ／Ｌ以上である。構造式（２）で表される化合物の場合、より好ましくは３ｍｍｏｌ／Ｌ以上、さらに好ましくは５ｍｍｏｌ／Ｌ以上である。構造式（３）で表される化合物の場合、より好ましくは１０ｍｍｏｌ／Ｌ以上、さらに好ましくは３０ｍｍｏｌ／Ｌ以上である。構造式（４）で表される化合物の場合、より好ましくは５０ｍｍｏｌ／Ｌ以上、さらに好ましくは１５０ｍｍｏｌ／Ｌ以上である。配位子化合物の含有量が多くなるにつれて、研磨用組成物による貴金属酸化物の除去速度が向上する有利がある。
【００１７】
また、研磨用組成物中の配位子化合物の含有量は３００ｍｍｏｌ／Ｌ以下であることが好ましい。構造式（１）で表される化合物の場合、より好ましくは１００ｍｍｏｌ／Ｌ以下、さらに好ましくは７０ｍｍｏｌ／Ｌ以下である。構造式（２）で表される化合物の場合、より好ましくは１００ｍｍｏｌ／Ｌ以下、さらに好ましくは５０ｍｍｏｌ／Ｌ以下である。構造式（３）で表される化合物の場合、より好ましくは１００ｍｍｏｌ／Ｌ以下、さらに好ましくは７０ｍｍｏｌ／Ｌ以下である。構造式（４）で表される化合物の場合、より好ましくは２５０ｍｍｏｌ／Ｌ以下、さらに好ましくは２５０ｍｍｏｌ／Ｌ以下である。
【００１８】
研磨用組成物のｐＨの値は、例えば使用される配位子化合物の種類に応じて適宜に設定される。使用される配位子化合物が構造式（１）、構造式（２）又は構造式（４）のいずれかで表される化合物である場合には、研磨用組成物のｐＨの値は１以上であることが好ましく、より好ましくは１．５以上、さらに好ましくは２以上である。使用される配位子化合物が構造式（３）で表される化合物であるチオ尿素化合物である場合には、研磨用組成物のｐＨの値は７以上であることが好ましく、より好ましくは８以上であり、構造式（３）で表されるそれ以外の化合物である場合には、研磨用組成物のｐＨの値は５以上であることが好ましく、より好ましくは６以上である。また、使用される配位子化合物が構造式（１）、構造式（２）又は構造式（４）のいずれかで表される化合物である場合には、研磨用組成物のｐＨの値は７以下であることが好ましく、より好ましくは５以下、さらに好ましくは４以下である。使用される配位子化合物が構造式（３）で表される化合物であるチオ尿素化合物である場合には、研磨用組成物のｐＨの値は１２以下であることが好ましく、より好ましくは１１以下であり、構造式（３）で表されるそれ以外の化合物である場合には、研磨用組成物のｐＨの値は９以下であることが好ましく、より好ましくは８以下である。研磨用組成物のｐＨの値をこのように設定した場合には、研磨用組成物による貴金属酸化物の除去速度を特に向上させることができる。
【００１９】
研磨用組成物のｐＨを所望の値に調整するために必要に応じて使用されるｐＨ調整剤は酸及びアルカリのいずれであってもよく、また無機及び有機の化合物のいずれであってもよい。無機酸の具体例としては、硫酸、硝酸、ホウ酸、炭酸、次亜リン酸、亜リン酸及びリン酸が挙げられる。有機酸の具体例としては、ギ酸、酢酸、プロピオン酸、酪酸、吉草酸、２−メチル酪酸、ｎ−ヘキサン酸、３，３−ジメチル酪酸、２−エチル酪酸、４−メチルペンタン酸、ｎ−ヘプタン酸、２−メチルヘキサン酸、ｎ−オクタン酸、２−エチルヘキサン酸、安息香酸、グリコール酸、サリチル酸、グリセリン酸、シュウ酸、マロン酸、コハク酸、グルタル酸、アジピン酸、ピメリン酸、マレイン酸、フタル酸、リンゴ酸、酒石酸、クエン酸及び乳酸などのカルボン酸、並びにメタンスルホン酸、エタンスルホン酸及びイセチオン酸等の有機硫酸が挙げられる。アルカリの具体例としては、アンモニア、エチレンジアミン及びピペラジンなどのアミン、並びにテトラメチルアンモニウム及びテトラエチルアンモニウムなどの第４級アンモニウム塩が挙げられる。
【００２０】
本実施形態によれば以下の作用及び効果が得られる。
本実施形態の研磨用組成物は特定の配位子化合物を含有している。この配位子化合物は、貴金属酸化物から貴金属を捕獲して金属錯体を形成する能力を有し、その能力が貴金属酸化物中の貴金属と同じ種類の貴金属単体から貴金属を捕獲して金属錯体を形成する能力よりも高い。このことが、本実施形態の研磨用組成物を用いて貴金属酸化物を研磨した場合に高い除去速度を得ることができる理由と考えられる。そのため、本実施形態の研磨用組成物は、貴金属酸化物を研磨する用途、さらに言えば貴金属酸化物部分を有する研磨対象物の表面を研磨して金属酸化物部分の一部を除去することを通じて貴金属酸化物を含む基板を製造する用途で好適に使用することができる。
【００２１】
次に、本発明の第２実施形態を説明する。
第２実施形態の研磨用組成物は、砥粒をさらに含有している点で第１実施形態の研磨用組成物とは異なる。
【００２２】
第２実施形態の研磨用組成物中に含まれる砥粒は、研磨対象物を機械的に研磨する働きを有し、研磨用組成物によるシリコン酸化物の除去速度を向上させる目的で使用される。なお、第１実施形態の研磨用組成物の用途として貴金属酸化物を含む基板を製造する用途を挙げたが、この貴金属酸化物を含む基板を製造する過程においては貴金属酸化物部分だけでなくシリコン酸化物部分の一部も除去することが必要な場合がある。第２実施形態の研磨用組成物は、貴金属酸化物を含む基板を製造する過程で貴金属酸化物部分だけでなくシリコン酸化物部分の一部も除去する必要があるときにも好適に使用することができるようにしたものである。
【００２３】
使用される砥粒は、無機粒子、有機粒子、及び有機無機複合粒子のいずれであってもよい。無機粒子の具体例としては、例えば、シリカ、アルミナ、セリア、チタニアなどの金属酸化物からなる粒子、並びに窒化ケイ素粒子、炭化ケイ素粒子及び窒化ホウ素粒子が挙げられる。有機粒子の具体例としては、例えばポリメタクリル酸メチル（ＰＭＭＡ）粒子が挙げられる。その中でもシリカが好ましく、特に好ましいのはコロイダルシリカである。
【００２４】
研磨用組成物中の砥粒の含有量は０．００５質量％以上であることが好ましく、より好ましくは０．５質量％以上、さらに好ましくは１質量％以上、最も好ましくは３質量％以上である。砥粒の含有量が多くなるにつれて、研磨用組成物によるシリコン酸化物の除去速度が向上する有利がある。
【００２５】
また、研磨用組成物中の砥粒の含有量は１０質量％以下であることが好ましく、より好ましくは８質量％以下、さらに好ましくは６質量％以下である。砥粒の含有量が少なくなるにつれて、研磨用組成物による貴金属酸化物の除去速度は向上する。砥粒の含有量が少なくなるにつれて、研磨用組成物による貴金属酸化物の除去速度が向上する有利がある。
【００２６】
砥粒の平均一次粒子径は５ｎｍ以上であることが好ましく、より好ましくは７ｎｍ以上、さらに好ましくは１０ｎｍ以上である。砥粒の平均一次粒子径が大きくなるにつれて、研磨用組成物によるシリコン酸化物の除去速度が向上する有利がある。なお、砥粒の平均一次粒子径の値は、ＢＥＴ法で測定される砥粒の比表面積に基づいて計算することができる。
【００２７】
砥粒の平均一次粒子径は１００ｎｍ以下であることが好ましく、より好ましくは６０ｎｍ以下、さらに好ましくは４０ｎｍ以下である。砥粒の平均一次粒子径が小さくなるにつれて、研磨用組成物を用いて貴金属酸化物部分とシリコン酸化物部分を同時に研磨したときに貴金属酸化物部分の上面とシリコン酸化物部分の上面との間に段差が生じにくくなる有利がある。
【００２８】
第２実施形態によれば以下の作用及び効果が得られる。
第２実施形態の研磨用組成物は特定の配位子化合物に加えて砥粒を含有している。そのため、第２実施形態の研磨用組成物は、貴金属酸化物だけでなくシリコン酸化物に対しても高い除去速度を有する。よって、第２実施形態の研磨用組成物は、貴金属酸化物を含む基板を製造する過程で貴金属酸化物部分だけでなくシリコン酸化物の一部も除去することが必要な場合にも好適に使用することができる。
【００２９】
前記実施形態は次のように変更されてもよい。
・  第１及び第２実施形態の研磨用組成物は、配位子化合物を二種類以上含有してもよい。
【００３０】
・  第１及び第２実施形態の研磨用組成物は、防腐剤のような公知の添加剤を必要に応じてさらに含有してもよい。
・  第１及び第２実施形態の研磨用組成物は、研磨用組成物の原液を水で希釈することにより調製されてもよい。
【００３１】
次に、本発明の実施例及び比較例を説明する。
（実施例１）
コロイダルシリカゾルを水で希釈し、そこにチオ硫酸アンモニウムを加えた後、アンモニアを添加してｐＨの値を６に調整することにより実施例１の研磨用組成物を調製した。この研磨用組成物中のコロイダルシリカの含有量は５質量％、チオ硫酸アンモニウムの含有量は５０ｍｍｏｌ／Ｌであった。この研磨用組成物を用いて、表面に酸化ルテニウム（ＲｕＯｘ、ｘ＝１〜３）膜を有するウェーハ及び表面にルテニウム膜を有するウェーハを表１に示す研磨条件で研磨した。研磨前後のウェーハの厚みを直流４探針法によるシート抵抗の測定から求めてその差を研磨時間で除することにより酸化ルテニウム除去速度及びルテニウム除去速度を求めたところ、酸化ルテニウム除去速度が１６７Å／分であったのに対し、ルテニウム除去速度は１８Å／分であった。この結果は、チオ硫酸アンモニウムをはじめとする特定の配位子化合物が備える貴金属酸化物から貴金属を捕獲して金属錯体を形成する能力が貴金属酸化物中の貴金属と同じ種類の貴金属単体から貴金属を捕獲して金属錯体を形成する能力よりも高いことを示唆している。
【００３２】
【表１】
2012234948.tif 000004
（実施例２〜２２）
特定の配位子化合物を水に混合し、硝酸又はアンモニアを添加してｐＨの値を３又は７又は１０に調整することにより実施例２〜２２の研磨用組成物を調製した。各研磨用組成物中の配位子化合物の種類及び含有量並びに各研磨用組成物のｐＨは表２に示すとおりである。実施例２〜２２の各研磨用組成物を用いて、表面に酸化ルテニウム膜（ＲｕＯｘ、ｘ＝１〜３）膜を有するウェーハを表１に示す研磨条件で研磨した。研磨前後の各ウェーハの厚みを直流４探針法によるシート抵抗の測定から求めてその差を研磨時間で除することにより酸化ルテニウム除去速度を求めた。その結果を表２の“除去速度”欄に示す。
【００３３】
【表２】
2012234948.tif 000005
（実施例２３〜３４及び比較例１〜１４）
コロイダルシリカゾルを水で希釈し、そこに特定の配位子化合物を加えた後、硝酸又はアンモニアを添加してｐＨの値を３又は７又は１０に調整することにより実施例２３〜３４の研磨用組成物を調製した。コロイダルシリカゾルを水で希釈し、そこに特定の配位子化合物に代わる化合物を加えた後、硝酸又はアンモニアを添加してｐＨの値を３又は７に調整することにより比較例１〜１４の研磨用組成物を調製した。各研磨用組成物中の配位子化合物又はそれに代わる化合物の種類及び含有量並びに各研磨用組成物のｐＨは表３に示すとおりである。なお、表３中には示していないが、実施例２３〜３４及び比較例１〜１４の研磨用組成物はいずれも５質量％のコロイダルシリカを含有している。実施例２３〜３４及び比較例１〜１４の各研磨用組成物を用いて、酸化ルテニウム（ＲｕＯｘ、ｘ＝１〜３）、酸化オスミウム（ＩＶ）（ＯｓＯ２）、酸化ロジウム（ＩＩＩ）（Ｒｈ２Ｏ３）、酸化イリジウム（ＩＶ）（Ｉｒ２Ｏ３）及び酸化パラジウム（ＩＩ）（ＰｄＯ）のいずれかの貴金属酸化物からなる膜を表面に有するウェーハを表１に示す研磨条件で研磨した。研磨前後の各ウェーハの厚みを直流４探針法によるシート抵抗の測定から求めてその差を研磨時間で除することにより貴金属酸化物除去速度を求めた。その結果を表３の“除去速度”欄に示す。
【００３４】
【表３】
2012234948.tif 000006
表２及び表３に示すように、実施例１〜３４の研磨用組成物を用いて貴金属酸化物を研磨した場合にはいずれも３０Å／分以上という高い除去速度が得られた。それに対し、特定の配位子化合物を含有しない比較例１〜１４の研磨用組成物を用いて酸化ルテニウムを研磨した場合にはいずれも３０Å／分を下回る除去速度しか得られなかった。